(57)【特許請求の範囲】
【請求項１】
ポリエチレンテレフタレートフィルムの一方の面に、接着剤層を介して白色顔料を含有する白色軟質ポリ塩化ビニル系樹脂フィルムを貼り合わせ、他方の面に接着剤層を介して黒色顔料を含有する黒色軟質ポリ塩化ビニル系樹脂フィルムを貼り合わせてなる施設園芸用遮光カーテン資材であって、前記ポリエチレンテレフタレートフィルムが２軸延伸フィルムであってその厚みが１〜１００μｍであり、かつ、前記白色軟質ポリ塩化ビニル系樹脂フィルムおよび黒色軟質ポリ塩化ビニル系樹脂フィルムの厚みが０．０１〜０．２ｍｍであることを特徴とする施設園芸用カーテン資材。
【請求項２】
少なくとも片面にアルミニウムを蒸着してなるポリエチレンテレフタレートフィルムの一方の面に、接着剤層を介して透明軟質ポリ塩化ビニル系樹脂フィルムを貼り合わせ、他方の面に接着剤層を介して黒色顔料を含有する黒色軟質ポリ塩化ビニル系樹脂フィルムを貼り合わせてなる施設園芸用遮光カーテン資材であって、前記ポリエチレンテレフタレートフィルムが２軸延伸フィルムであってその厚みが１〜１００μｍであり、かつ、前記透明軟質ポリ塩化ビニル系樹脂フィルムおよび黒色軟質ポリ塩化ビニル系樹脂フィルムの厚みが０．０１〜０．２ｍｍであることを特徴とする施設園芸用カーテン資材。
【発明の詳細な説明】
【０００１】
【発明の属する技術分野】
本発明は、農業用ハウスや温室などの園芸施設において、主として菊等の花卉の短日処理栽培に使用される施設園芸用遮光カーテン資材に関する。
【０００２】
【従来の技術】
近年、農業用ハウスを利用したハウス農業や、温室栽培による園芸が広く普及されており、花卉の短日処理栽培を行う際には、遮光性を有するカーテン資材をハウス内に張りめぐらすことにより、ハウス内日長制御が行われている。この種の遮光カーテン資材に要求される性能は、１００％の遮光率、薄くて軽量であること、機械的強度が高いこと、伸縮しないこと、カーテンとしての開閉性が良好であること（折り畳みや巻き取り巻き戻しが容易であること）、耐候性、耐久性が優れていること、無滴性があり水滴の落下がないこと、継ぎ加工が容易にできることなどが挙げられる。
【０００３】
従来、一般に使用されている遮光カーテンは、ポリ塩化ビニルやポリエチレンにカーボンで黒く着色したり、アルミニウムの粉末でシルバー色に着色したフィルム等がある。しかし、ポリ塩化ビニルやポリエチレンのフィルムは伸びやすい性質があるため、外張り被覆材の内面の結露が水滴となって落下したり、ハウスの天窓等から雨水が浸入した際に水の重みでフィルムが伸びて垂れ下がり、袋状になったフィルム面に水が溜まった状態、いわゆる水溜り現象が発生する。
水溜り現象が発生すると、水の重みでカーテン装置が破損したり、溜まった水が溢れ出して落下し、栽培している花卉などにかかって致命的な被害を与える障害となる。また、繰り返し使用している間に変形が進行したり、破損し易いなどの欠点もある。
【０００４】
そこで、この水溜り現象を解消する手段として、実公平５−１０５９８号公報には、図３に示すように、合成樹脂フィルムａに透孔ｂを１個以上設けた内張りカーテン用の農業用有孔フィルムＦが提案されている。
しかしながら、農業用有孔フィルムＦは透孔ｂを設けているため、内張りカーテンに使用した際に水溜り現象の発生は防止できるとしても、透孔ｂから光線が漏れるので遮光カーテンとして不適当であるだけでなく、透孔ｂから漏出した水が栽培している花卉にかかって被害を与えたり、保温性の悪化や機械的強度の低下による破損が生じやすいなどの問題点を有している。
【０００５】
【発明が解決しようとする課題】
本発明は、上記の問題点に着目してなされたもので、施設園芸用カーテン資材としてポリ塩化ビニルフィルム（農ビ）が具備する優れた諸性能を生かすと共に、遮光性、機械的強度および形態安定性が優れ、水溜り現象などの障害が発生することのない施設園芸用遮光カーテン資材を提供することを課題とする。
【０００６】
【課題を解決するための手段】
前記の課題を達成するため、請求項１に記載した発明の施設園芸用遮光カーテン資材は、ポリエチレンテレフタレートフィルムの一方の面に、接着剤層を介して白色顔料を含有する白色軟質ポリ塩化ビニル系樹脂フィルムを貼り合わせ、他方の面に接着剤層を介して黒色顔料を含有する黒色軟質ポリ塩化ビニル系樹脂フィルムを貼り合わせてなる施設園芸用遮光カーテン資材であって、前記ポリエチレンテレフタレートフィルムが２軸延伸フィルムであってその厚みが１〜１００μｍであり、かつ、前記白色軟質ポリ塩化ビニル系樹脂フィルムおよび黒色軟質ポリ塩化ビニル系樹脂フィルムの厚みが０．０１〜０．２ｍｍであることを特徴とする。
【０００７】
請求項２に記載した発明の施設園芸用遮光カーテン資材は、少なくとも片面にアルミニウムを蒸着してなるポリエチレンテレフタレートフィルムの一方の面に、接着剤層を介して透明軟質ポリ塩化ビニル系樹脂フィルムを貼り合わせ、他方の面に接着剤層を介して黒色顔料を含有する黒色軟質ポリ塩化ビニル系樹脂フィルムを貼り合わせてなる施設園芸用遮光カーテン資材であって、前記ポリエチレンテレフタレートフィルムが２軸延伸フィルムであってその厚みが１〜１００μｍであり、かつ、前記透明軟質ポリ塩化ビニル系樹脂フィルムおよび黒色軟質ポリ塩化ビニル系樹脂フィルムの厚みが０．０１〜０．２ｍｍであることを特徴とする。
【０００８】
ポリエチレンテレフタレートフィルムは、２軸延伸フィルムが好ましく、その厚みが１００μｍを超えると柔軟性が低下し、１μｍより薄いと機械的強度が弱くカーテン資材として不適当である。
軟質ポリ塩化ビニル系樹脂フィルムの厚みが０．２ｍｍを超えると単位面積当たりの重量が増大してカーテンとして不適当であり、０．０１ｍｍより薄くなると遮光性および耐候性が低下するので好ましくない。
【０００９】
白色軟質ポリ塩化ビニル系樹脂フィルムが含有する白色顔料としては、酸化チタンなどが好ましい。
黒色軟質ポリ塩化ビニル系樹脂フィルムが含有する黒色顔料としては、カーボンブラックが好適である。
【００１０】
接着剤は、ポリエステル樹脂系接着剤が好ましく、硬化剤としてイソシアネートをもちいることが好適である。透明ポリエチレンテレフタレートフィルムは、接着剤を塗布する前に、予めコロナ放電処理を施すことが接着力が向上させるため有効である。
【００１１】
本発明の、施設園芸用カーテン資材は、機械的強度が高く伸び率の低い物性を有するポリエチレンテレフタレートフィルムの両面に軟質ポリ塩化ビニル系樹脂フィルムを貼り合わせた構造を有するため、双方のフィルムの優れた物性が相乗的に生かされると共に、遮光性も優れているので施設園芸用遮光カーテン資材として好適な性能を備えている。
【００１２】
【発明の実施の形態】
以下、本発明の実施例について説明する。
実施例１
２軸延伸された厚み１２μｍの透明ポリエチレンテレフタレートフィルムの一方の面にコロナ放電処理を施した後、下記接着剤を固形分としての付着量が６ｇ／ｍ２  となるようにグラビアコータを用いて塗布した。
接着剤
フタル酸エステル                ２２．５重量％
イソシアネート硬化剤              ９．５重量％
トルエン                        ６５．０重量％
酢酸エチル                        ３．０重量％
塗布した接着剤の上に下記組成の厚み０．０５ｍｍの白色軟質ポリ塩化ビニル系樹脂フィルムを貼り合わせた（ドライラミネート法）。
白色軟質ポリ塩化ビニル系樹脂フィルムの組成
ポリ塩化ビニル                １００重量部
ジオクチルフタレート            ４０重量部
トリクレジルフォスフェイト        ５重量部
エポキシ化大豆油                  ５重量部
Ｂａ−Ｚｎ系安定剤                ２．５重量部
紫外線吸収剤                      ０．２重量部
酸化チタン（ルチル）            １６重量部
【００１３】
次いで、前記透明ポリエチレンテレフタレートフィルムの他方の面に上記と同様な処理を施して、下記組成の厚み０．０５ｍｍの黒色軟質ポリ塩化ビニル系樹脂フィルムを貼り合わせることにより、図１に示すような、施設園芸用カーテン資材Ａを得た。なお、黒色軟質ポリ塩化ビニル系樹脂フィルムを貼り合わせる接着剤には、前記接着剤にカーボンブラックを５重量部添加している。
黒色軟質ポリ塩化ビニル系樹脂フィルムの組成
ポリ塩化ビニル                １００重量部
ジオクチルフタレート            ４０重量部
トリクレジルフォスフェイト        ５重量部
エポキシ化大豆油                  ５重量部
Ｂａ−Ｚｎ系安定剤                ２．５重量部
カーボンブラック                  ５重量部
流滴剤                            １．０重量部
施設園芸用遮光カーテン資材Ａは、透明ポリエチレンテレフタレートフィルム１の一方の面に、接着剤層２を介して白色軟質ポリ塩化ビニル系樹脂フィルム３が貼り合わされ、他方の面に接着剤層２′を介して黒色軟質ポリ塩化ビニル系樹脂フィルム４が貼り合わされた構造を有している。
【００１４】
本実施例の施設園芸用遮光カーテン資材Ａと、比較例として従来の遮光性カーテン資材（シルバー農ビ）とについて、それぞれの物性評価を行った結果を下記に示す。
0003577156.tif 000002
【００１５】
上記の結果から明らかなように、本実施例の施設園芸用遮光カーテン資材Ａは、従来のシルバー農ビに比較して、引張強度および引裂強度が格段に優れており、伸び率も極めて小さく、遮光率も１００％であり、施設園芸用遮光カーテン資材として優れた物性を有している。また、農業用ハウスの内張りカーテンに使用したところ、水溜り現象が発生せず好結果が得られた。
【００１６】
実施例２
片面にアルミニウム蒸着が施された厚み１２μｍの２軸延伸ポリエチレンテレフタレートフィルムのアルミ蒸着面に、下記接着剤を固形分としての付着量が１０ｇ／ｍ２  となるようにグラビアコータを用いて塗布した。
接着剤
フタル酸エステル                ３７重量％
イソシアネート硬化剤              ５重量％
エポキシ樹脂                    １５重量％
架橋剤                            ３重量％
酢酸エチル                      ３５重量％
カーボンブラック                  ５重量％………………………
塗布した接着剤の上に下記組成の厚み０．０５ｍｍの黒色軟質ポリ塩化ビニル系樹脂フィルムを８０℃の温度でドライラミネートした。
黒色軟質ポリ塩化ビニル系樹脂フィルムの組成
ポリ塩化ビニル                １００重量部
ジオクチルフタレート            ４０重量部
トリクレジルフォスフェイト        ５重量部
エポキシ化大豆油                  ５重量部
Ｂａ−Ｚｎ系安定剤                ２．５重量部
カーボンブラック                  ５重量部
【００１７】
さらに、上記の２軸延伸ポリエチレンテレフタレートフィルムの非蒸着面に、コロナ放電処理を施した後、下記接着剤をグラビアコータを用いて固形分としての付着量が６ｇ／ｍ２  となるように塗布した。
接着剤
フタル酸エステル                ２２．５重量％
イソシアネート硬化剤              ９．５重量％
トルエン                        ６５．０重量％
酢酸エチル                        ３．０重量％
接着剤を塗布した上に、下記組成の厚み０．０５ｍｍの透明軟質ポリ塩化ビニル系樹脂フィルムを８０℃の温度でドライラミネートすることにより施設園芸用遮光カーテン資材Ｂを作製した。
透明軟質ポリ塩化ビニル系樹脂フィルムの組成
ポリ塩化ビニル                １００重量部
ジオクチルフタレート            ４０重量部
トリクレジルフォスフェイト        ５重量部
エポキシ化大豆油                  ５重量部
Ｂａ−Ｚｎ系安定剤                ２．５重量部
紫外線吸収剤                      ０．２重量部
施設園芸用遮光カーテン資材Ｂは、図２に示すように、片面にアルミニウム蒸着層５を有する透明ポリエチレンテレフタレートフィルム６の一方の面に、接着剤層２を介して透明軟質ポリ塩化ビニル系樹脂フィルム７が貼り合わされ、他方の面に接着剤層２″を介して黒色軟質ポリ塩化ビニル系樹脂フィルム８が貼り合わされた構造を有している。
【００１８】
施設園芸用遮光カーテン資材Ｂと、比較例として従来の遮光性カーテン資材（シルバー農ビ）とについて、それぞれの物性評価を行った結果を下記に示す。
0003577156.tif 000003
【００１９】
上記の結果から明らかなように、本実施例の施設園芸用遮光カーテン資材Ｂは、従来のシルバー農ビに比較して、引張強度および引裂強度が格段に優れており、伸び率も極めて小さく、遮光率も１００％であり、施設園芸用遮光カーテン資材として優れた物性を有している。また、農業用ハウスの内張りカーテンに使用したところ、水溜り現象が発生せず好結果が得られた。
【００２０】
【発明の効果】
本発明の、施設園芸用遮光カーテン資材は、ポリエチレンテレフタレートフィルムの両面に軟質ポリ塩化ビニル系樹脂フィルムを貼り合わせた構造を有すると共に、貼り合わせる軟質ポリ塩化ビニル系樹脂フィルムに、白色顔料あるい黒色顔料を含有させて遮光性をもたせたり、中心部のポリエチレンテレフタレートフィルムに少なくとも片面にアルミニウム蒸着層を有するポリエチレンテレフタレートフィルムを用いているため、優れた遮光性を備えると共に、ポリエチレンテレフタレートフィルムと軟質ポリ塩化ビニル系樹脂フィルムとの優れた物性が相乗的に生かされ、保温性、柔軟性および加工性が優れ、機械的強度が高く、伸び率が低いので水溜り現象が発生せず、施設園芸用遮光カーテン資材として多くの利点を有している。
【図面の簡単な説明】
【図１】請求項１に記載した発明の実施例に係わる施設園芸用カーテン資材の拡大断面図である。
【図２】請求項３に記載した発明の実施例に係わる施設園芸用カーテン資材の拡大断面図である。
【図３】従来の農業用有孔フィルムを示す斜視図である。
【符号の説明】
Ａ  、Ｂ        施設園芸用カーテン資材
１              透明ポリエチレンテレフタレートフィルム
２、２′、２″  接着剤層
３              白色軟質ポリ塩化ビニル系樹脂フィルム
４              黒色軟質ポリ塩化ビニル系樹脂フィルム
５              アルミニウム蒸着層
６              透明ポリエチレンテレフタレートフィルム
７              透明軟質ポリ塩化ビニル系樹脂フィルム
８              黒色軟質ポリ塩化ビニル系樹脂フィルム
【図１】
0003577156.tif 000004
【図２】
0003577156.tif 000005
【図３】
0003577156.tif 000006